상기 라텍스 저 장부 ( 1 ) 에 저장 되 어 있 는 제조 예 에서 제조 된 염화비닐 라텍스 를 라텍스 저 장부 후단 라인 ( 2 ) 를 통해 로터리 휠 분무 건조기 로 구성 한 건 조부 ( 11 ) 로 이송 시키 고 , 입구 온도 를 160 ℃ 및 출구 온도 를 60 ℃ 로 조절 하 고 분무 　 건조 하 였으며 , 건 조부 후단 라인 ( 13 ) 을 통해 염화비닐 계 중합체 분체 및 미 반응 염화비닐 계 단량체 를 포함 하 는 스트림 을 여 과부 ( 21 ) ( 백 필터 챔버 ) 로 이송 시킨 후 여 과부 ( 21 ) 하부 여 과부 후단 라인 ( 23 ) 으로부터 평균 입경 130 ㎛ 인 염화비닐 중합체 분체 를 얻 고 , 건조 가스 는 여 과부 ( 21 ) 상부 환류 라인 A ( 22 ) 를 통해 라텍스 저 장부 ( 1 ) 로 순환 시켰 다 . 　 상기 평균 입경 은 Sympatec 사 의 Helos 기기 로 습윤 모드 ( wet mode ) 로 측정 하 였 다 .